(57)【要約】      （修正有）【課題】高強力ながら、粘着力に優れた粘着テープ用基布及び粘着テープを提供する。【解決手段】繊維シートで構成された粘着テープ用基布であって、該繊維シートが、繰り返し単位の９５モル％以上が、［−ＣＨ２−ＣＨ２−ＣＯ−］で示されるポリケトンで構成される繊維を少くとも５０質量％以上有する粘着テープ用基布、及び前記粘着テープ用基布の少くとも片面に粘着剤層を設けてなることを特徴とする粘着テープ。【選択図】なし【特許請求の範囲】
【請求項１】
繊維シートで構成された粘着テープ用基布であって、該繊維シートが、繰り返し単位の９５モル％以上が、下記式（１）で示されるポリケトンで構成される繊維を少なくとも５０質量％以上有することを特徴とする粘着テープ用基布。
−ＣＨ２−ＣＨ２−Ｃ−            （１）
‖
Ｏ
【請求項２】
請求項１記載の粘着テープ用基布の少なくとも片面に粘着剤層を設けてなることを特徴とする粘着テープ。
【発明の詳細な説明】
【技術分野】
【０００１】
本発明は粘着テープ用基布及び粘着テープに関し、特に高強力でありながら、粘着力に優れた粘着テープ用基布及び粘着テープに関する。
【背景技術】
【０００２】
特許文献１には、芳香族ポリアミド繊維を基材に用いた、耐熱性に優れた粘着テープが開示されているが、基材と粘着層との接着力を高めるために、表面処理やプライマー層、接着層を介在させることが好ましいことが記載されている。
このように、芳香族ポリアミド繊維が保有するような、耐熱性や高強力という機能を具備しながら、優れた粘着力を有する粘着テープが要望されていた。
【特許文献１】特開２００２−８０８０６号公報
【発明の開示】
【発明が解決しようとする課題】
【０００３】
本発明の課題は、耐熱性及び高強力を保持しながら、粘着力にも優れた粘着テープ用基布及び粘着テープを提供することである。
【課題を解決するための手段】
【０００４】
本発明者らは、前記課題を解決するために鋭意検討した結果、本発明に到達したものである。
すなわち、本発明は下記の通りである。
【０００５】
（１）繊維シートで構成された粘着テープ用基布であって、該繊維シートが、繰り返し単位の９５モル％以上が、下記式（１）で示されるポリケトンで構成される繊維（以下ポリケトン繊維という）を少なくとも５０質量％以上有することを特徴とする粘着テープ用基布。
−ＣＨ２−ＣＨ２−Ｃ−            （１）
‖
Ｏ
（２）（１）記載の粘着テープ用基布の少なくとも片面に粘着剤層を設けてなることを特徴とする粘着テープ。
【発明の効果】
【０００６】
本発明によれば、高強力ながら、粘着力に優れた粘着テープ用基布及び粘着テープを提供することができる。
【発明を実施するための最良の形態】
【０００７】
本発明のポリケトン繊維を構成するポリケトンは、繰り返し単位の９５モル％以上好ましくは９８モル％以上特に９９．６モル％以上が、上記式（１）で示されるものであり、５モル％未満の範囲で、上記式（１）以外の繰り返し単位、例えば、下記式（２）に示すもの等を含有していても良い。
【０００８】
−Ｒ−Ｃ−                （２）
‖
Ｏ
但し、Ｒは、エチレン以外の炭素数１〜３０の有機基であり、例えば、プロピレン、ブチレン、１−フェニルエチレン等であり、Ｒの水素原子の一部または全部が、ハロゲン基、エステル基、アミド基、水酸基、エーテル基で置換されていてもよい。もちろん、Ｒは二種以上であってもよく、例えば、プロピレンと１−フェニルエチレンが混在していてもよい。
【０００９】
ポリケトンの固有粘度［η］は、好ましくは１ｄｌ／ｇ以上、より好ましくは２ｄｌ／ｇ以上、特に好ましくは４ｄｌ／ｇ以上、２０ｄｌ／ｇ以下、１５ｄｌ／ｇ以下、１０ｄｌ／ｇ以下である。
尚、固有粘度［η］は次の定義式に基づいて求められる値である。
【００１０】
［η］＝ｌｉｍ（Ｔ−ｔ）／（ｔ・Ｃ）
Ｃ→０
式中のｔ及びＴは、それぞれヘキサフルオロイソプロパノール（セントラル硝子（株）社製）及び該ヘキサフルオロイソプロパノールに溶解したポリケトンの希釈溶液の２５℃での粘度管の流過時間である。Ｃは、上記希釈溶液の濃度で、ヘキサフルオロイソプロパノール１００ｍｌ中のポリケトンの質量（ｇ）である。
ポリケトンには必要に応じて、酸化防止剤、ラジカル抑制剤、他のポリマー、艶消し剤、紫外線吸収剤、難燃剤、金属石鹸等の添加剤を含んでいてもよい。
【００１１】
次に、ポリケトン繊維の好ましい特性としては、引張強度は５ｃＮ／ｄｔｅｘ以上、より好ましくは１０ｃＮ／ｄｔｅｘ以上、特に好ましくは１５ｃＮ／ｄｔｅｘ以上、３０ｃＮ／ｄｔｅｘ以下であり、引張伸度は３％以上、より好ましくは３．５％以上、特に好ましくは４％以上、８％以下、より好ましくは７％以下、特に好ましくは６％以下であり、引張弾性率は１００ｃＮ／ｄｔｅｘ以上、より好ましくは２００ｃＮ／ｄｔｅｘ以上、特に好ましくは３００ｃＮ／ｄｔｅｘ以上、１０００ｃＮ／ｄｔｅｘ以下である。
【００１２】
ポリケトン繊維の形態は、長繊維でも短繊維でもよく、長さ方向に均一なものや、太細のあるものでもよく、繊維の断面形状は、丸型、三角、Ｌ型、Ｔ型、Ｙ型、Ｗ型、八葉型、偏平（扁平度１．３〜４程度のもので、Ｗ型、Ｉ型、ブ−メラン型、波型、串団子型、まゆ型、直方体型等がある）、ドッグボーン型等の多角形型、多葉型、中空型や不定形なものでもよい。
【００１３】
好ましい単糸繊度は、トウやマルチフィラメント糸の場合は０．０１〜１０ｄｔｅｘ、より好ましくは０．１〜１０ｄｔｅｘ、特に好ましくは０．５〜５ｄｔｅｘ、モノフィラメント糸の場合は、１０〜１０００００ｄｔｅｘである。又、好ましい総繊度は１０〜１０００００ｄｔｅｘ、より好ましくは３０〜５００００ｄｔｅｘである。
本発明の粘着テープ用基布は、かかるポリケトン繊維５０質量％以上、好ましくは７０質量％以上、特に９０質量％以上で繊維シートを構成することに特徴がある。
【００１４】
本発明においては、希望に応じて、５０質量％未満、好ましくは３０質量％以下の範囲で、ポリケトン繊維以外の繊維、例えば、麻、綿、羊毛等の天然繊維、レーヨン繊維、ライオセル繊維等のセルロース繊維、ポリエステル繊維、ポリアミド繊維、アラミド繊維（パラ系、メタ系）、ポリビニルアルコール繊維、ポリ（ｐ−フェニレンベンゾビスオキサゾール）繊維、超高分子量ポリオレフィン繊維、炭素繊維、セラミック繊維、ガラス繊維、金属繊維等公知の各種繊維と混用して用いても良い。混用手段も混抄、混紡、精紡交撚（サイロフィル、サイロスパン）、交撚（、双糸、三子等）、混繊、カバリング（シングル又はダブル）、交編織等公知の混用手段を採用すればよい。
【００１５】
尚、本発明でいう繊維シートとは、紙、不織布、織物、編物並びにこれらを積層等によって複合したものをいう。目付、厚み等は利用する用途に応じて適宜選定すればよい。
尚、織物、編物を構成する糸条形態としては、マルチフィラメント糸、モノフィラメント糸並びに紡績糸が包含されるが、マルチフィラメント糸及び紡績糸が好ましい。
【００１６】
具体的には、例えば、リング紡績やオープンエンド紡績等公知の紡績手段によって得られる紡績糸、無撚糸や有撚糸、仮撚加工糸（ピン、フィリクション、ニップベルト等の仮撚加工糸及び先撚仮撚加工糸（先撚同方向仮撚や先撚異方向仮撚）並びにこれらの１ヒーター又は２ヒーター仮撚加工糸を含む）、仮撚方向と同方向又は異方向に追撚した仮撚加工糸、流体噴射加工糸、押し込み加工、ニットデニット加工等の嵩高加工糸があるが、本発明の目的達成上、無撚又は甘撚（３０Ｔ／ｍ以下特に０〜２０Ｔ／ｍ）の原糸や嵩高加工糸が好適である。
【００１７】
本発明は、かかる繊維シートを粘着シート用基布として用いるものであり、この基布の少なくとも片面、又は両面に粘着剤層を形成せしめることにより粘着テープとなすものである。又、片面には粘着剤層を形成し、他面には離型層を形成してもよい。離型層の材質としては、粘着剤との剥離性に優れたものが好ましく、例えばシリコーン系粘着剤にはフッ化シリコーン樹脂が挙げられる。
【００１８】
粘着剤としては、従来公知のアクリル系、シリコーン系、ゴム系、ブチルゴム系等があり、希望に応じて適宜選定すればよい。例えば、アクリル系粘着剤としては、粘着性を付与する主モノマーとしてのｎ−ブチルアクリレート、エチルアクリレート、２−エチルヘキシルアクリレート、イソオクチルアクリレート、イソノニルアクリレート等と、内部凝集性を付与するコモノマーとしてのアクリロニトリル、酢酸ビニル、メタクリル酸メチル、アクリルアマイド、スチレン等と、架橋点となり、かつ接着性にも寄与する官能性モノマーとしての（メタ）アクリル酸、ヒドロキシエチルアクリレート、グリシジルメタクリレート、Ｎ−メチロールメタクリルアミド、イタコン酸、無水マレイン酸等を、過酸化物などの開始剤を用いて共重合させて得られるアクリル系共重合体があげられる。上記共重合体に加えて、ロジン系、クマロン・インデン系、テルペン系、石油系、フェノール系、ピュアモノマー系、キシレン系等の粘着付与剤を含有していても良い。
【００１９】
粘着剤層を形成させる方法としては、粘着剤組成物中に繊維シートをディッピングさせて乾燥するディップコーティング方式や、一旦、セパレーター上に塗工して乾燥後に繊維シートに転写する方法がある。
【００２０】
本発明の粘着テープは、希望に応じて導電性や難燃性等のさらなる機能を付与してもよく、導電剤や難燃剤等の機能付与剤を粘着剤層に添加して用いることができる。
尚、粘着剤層のみに機能付与剤を添加すると、種類や添加量によっては粘着力が低下する恐れがあるため繊維シート自体や繊維シート内部に機能付与剤を含浸等により付与することが好ましい。
【００２１】
尚、例えば屋外で強い紫外線を受けることによってポリケトン繊維の引張強度等の低下を抑制する目的で、繊維又は繊維シートの形態で紫外線吸収材（例えば、ベンゾフェノン系、ベンゾトリアゾール系、ヒンダードアミン系の一種又は二種以上の組み合わせがある。）及び／又は紫外線遮蔽剤（例えば、酸化チタン、酸化鉄、酸化セリウム等の微粒子があり、平均粒径は０．０１〜０．６μｍが好ましい。）を含有させることが好ましい。含有させる方法としては、例えば、繊維又繊維シートに紫外線吸収材及び／又は紫外線遮蔽剤を含有した樹脂や、フィルムを付与又は被覆する方法がある。紫外線吸収材及び／又は紫外線遮蔽剤の含有量は、樹脂やフィルムの質量に対して０．００１〜１０質量％が好ましい。
【実施例】
【００２２】
本発明を実施例に基づいて説明する。
本発明における測定方法及び評価方法は以下の通りである。
（１）引張強度、引張伸度、引張弾性率
ＪＩＳ−Ｌ−１０１３に準じて測定する。
サンプル長：２０ｃｍ、引張速度：２０ｃｍ／分で測定し、２０回測定した時の平均値を求める。
（２）粘着力
室温で７日熟成した粘着テープを、２３℃×５０％ＲＨで１日放置後、２０ｍｍ巾にカットし、ステンレス板に２ｋｇのゴムローラーを１往復させて貼り付け、２３℃×５０％ＲＨで３０分放置後、引っ張り速度３００ｍｍ／分、剥離角度１８０度の条件で引っ張り試験機にて粘着力を測定した。
【００２３】
［実施例１］
乾燥後の厚さが２５μｍになるようにセパレーター上に粘着剤組成物を塗布し、繊維シートの片面に貼り合わせて粘着テープを得た。粘着剤組成物と繊維シートの組成を以下に示す。
＜繊維シート＞
経糸が１６７０ｄｔｅｘ／１２５０ｆのポリケトン繊維（旭化成せんい（株）社製；商標サイバロン；引張強度１８ｃＮ／ｄｔｅｘ、引張伸度５％、引張弾性率３５０ｃＮ／ｄｔｅｘ）、緯糸が４６０ｄｔｅｘ／１４４ｆのナイロン６６繊維を用いて製造された平織物（経糸密度４０本／２．５４ｃｍ、緯糸密度２０本／２．５４ｃｍ）
＜粘着剤組成物＞
アクリル酸ブチルとアクリル酸の共重合体からなるアクリル系ポリマーの固形分１００部に対して、イソシアネート系架橋剤３．５部。
得られた粘着テープの粘着力は１４．５Ｎ／２０ｍｍと優れたものであった。
【００２４】
［比較例１］
ポリケトン繊維に代えてパラ系アラミド繊維１６７０ｄｔｅｘ／９６４ｆを用いた以外は実施例１同様にして得られた粘着テープの粘着力は、１２．５Ｎ／２０ｍｍと実施例１に対比して劣ったものであった。
【産業上の利用可能性】
【００２５】
本発明は、高強力ながら、粘着力に優れた粘着テープ用基布及び粘着テープを提供するものである。本発明は、電気、電子、ＯＡ機器、家電、航空機、船舶、車輌等の各分野で部材の固定用として使用され、具体的には、必要に応じて導電性や難燃性等の機能を付加して、電池用、養生用、放熱用、電子機器用、電気絶縁用、マスキング・表面保護用、ベルディング・素子止め用、シールド用等の粘着テープに利用される。